(57)【要約】【課題】  床ずれの好発生部位である人体仙骨部の床ずれ予防が出来るクッション材を提供する。【解決の手段】  人体が長時間横臥するクッション材であって、厚みが２．５〜４０ｍｍ、圧縮弾性率が２０〜２００Ｎ／ｍｍである立体編物を少なくとも１枚、クッション性を有する他材料に積層したクッション材である。【選択図】  選択図なし【特許請求の範囲】
【請求項１】
厚みが２．５〜４０ｍｍ、圧縮弾性率が２０〜２００Ｎ／ｍｍである立体編物を少なくとも１枚、クッション性を有する他材料に積層したクッション材。
【発明の詳細な説明】
【技術分野】
【０００１】
本発明は床ずれ予防効果に優れるクッション材に関する。例えば、長時間使用する老人用或いは病院用の寝具クッション材に関する。
【背景技術】
【０００２】
床ずれは長時間の組織圧迫による血液循環阻害とそれに伴う組織壊死によって生ずると考えられている。それ故、これまでは組織圧迫を体に掛かる圧縮応力と解釈し、クッション材上に横たわった際の人体に掛かる垂直方向の体圧値に基準値を設け、人体の接触部位全体がこの基準値以下ないし基準を超える面積が少しでも少なくなるように、クッション材の構成を検討して床ずれ予防クッション材の開発を行なってきた。
ところが、実際には床ずれ高発生部位の多くには人体内部に骨突起があり、組織内血管には圧縮応力、引張応力、せん断応力が様々な方向に働くため、垂直方向の体圧値のみでは床ずれ発生と完全に相関付ける事が出来ず、床ずれ防止効果と特定部位の血流量とクッション材特性との関係については充分解明されてはいなかった。
【０００３】
一方、特許文献１に記載の生体内の血流量や血流分布等の血流を無侵襲で簡易に測定出来る装置が医用分野や脳血流測定分野に提案されているが、これまで床ずれ予防クッション材の開発に適用された事例は全く無かった。
【特許文献１】特開２００３−１４４４０１号報
【発明の開示】
【発明が解決しようとする課題】
【０００４】
本発明の目的は、床ずれの好発生部位である人体腰部の床ずれ予防が出来るクッション材を提供する事にある。
【課題を解決するための手段】
【０００５】
本発明者らは、従来の体圧値を用いたクッション材開発の問題点を鑑み、特に人体仙骨部の床ずれ発生の直接的な原因である血液循環阻害状態つまりは虚血状態とクッション材物性との関係を鋭意検討し、特定物性を有する立体編物と他のクッション性を有する材料と積層したクッション材を用いると床ずれ防止効果が大きいことを見出し、本発明を完成させるに至った。本発明のクッション材とは、人が横になって長時間休息したり、睡眠を取ったり、療養したりする寝具マットレスやベッドパッドを指す。ここで長時間とは数時間から数年の長期間も意味し、従来より床ずれが問題となっていたものである。
【０００６】
本発明のクッション材としては、厚みが２．５〜４０ｍｍ、圧縮弾性率が２０〜２００Ｎ／ｍｍである立体編物を少なくとも１枚、クッション性を有する材料に積層したクッション材である。本発明のクッション材は他のクッション性を有する材料と積層されている必要がある。他のクッション性を有する材料とは、ポリウレタンフォームマット、ポリエステル固綿マット、エアマット、超柔軟合成ゴムマット、各種流動性ゲルマット、シリコーン系ゲルシートを積層したポリウレタンフォームマット、ラテックスマット等の単体ないしそのさまざまな組合せの積層体である。
【０００７】
より好ましくは立体編物と下層にポリエステル固綿マット又はポリウレタンフォームマットを組合わせたものである。ここで複数枚とは、２〜１０枚を指す。
立体編物は厚みが２．５〜４０ｍｍである事が必要である。２．５ｍｍ未満では、クッション性の劣ったものであるとともに、人体に対する部分的な圧縮、引張、せん断方向の応力を吸収できないため、好ましくない。４０ｍｍを超える立体編物は可能であるが、人体の沈み込みが大きくなる場合があり、好ましくない。より好ましくは厚みは３〜２０ｍｍである。
本立体編物の圧縮弾性率が２０〜２００Ｎ／ｍｍであることが必要である。この圧縮弾性率がこの範囲であると、後述する血流量が７５〜９９％となり、床づれ防止効果が大きい。
【０００８】
本立体編物は表裏面二層の編地と、該二層の編地を連結する少なくとも一部が繊維繊度が２０〜２０００ｄｔｅｘのモノフィラメントによる連結糸から構成されるものである。
本立体編物は、相対する２列の針床を有する編機で編成する事ができ、ダブルラッセル編機、ダブルトリコット編機、ダブル丸編機、Ｖベッドを有する横編機等で編成できるが、寸法安定性の良い立体編物を得るためにはダブルラッセル編機を用いるのが好ましい。編機のゲージは９ゲージから２８ゲージまでが好ましく用いられる。
本立体編物を構成する表裏面二層の編組織は、適度に通気性を確保しながら良好なクッション性を発現させる点で４角、６角等のメッシュ、格子状、畦調、マーキゼット等の孔空き組織で、１メッシュを構成する編目数（コース数）を１２コース以下にすることが好ましい。また、表裏の少なくとも一方の編組織が孔空きでない平坦組織や凹凸組織等の編組織であれば、全コースがニットループで形成される編組織や、ニットループ組織と挿入組織の複合組織等を用いることができる。
【０００９】
表裏面二層の編地を構成する糸としては、ポリエチレンテレフタレート繊維、ポリトリメチレンテレフタレート繊維、ポリブチレンテレフタレート繊維、ポリエチレンナフタレート繊維等のポリエステル系繊維、ポリアミド繊維、ポリエチレン繊維、ポリプロピレン繊維、ポリ塩化ビニル繊維、ポリビニルアルコール繊維、ポリ塩化ビニリデン繊維、ポリフッ化ビニリデン繊維、ポリアクリル繊維、ポリアリレート繊維、生分解性繊維等の合成繊維、綿、麻、ウール等の天然繊維、銅アンモニアレーヨン、ビスコースレーヨン、リヨセル等の再生繊維等の任意の繊維を用いる事が出来るが、強度、編成性、ケミカルリサイクル性の点からポリエステル系繊維がより好ましい。
【００１０】
また、繊維の断面形状としては、丸型、三角、Ｌ型、Ｔ型、Ｙ型、Ｗ型、八葉型、偏平型、ドッグボーン型等の多角形型、多様型の中実型や同多角形、多様型の中空型や不定形なものでも良いが、表面耐摩耗性、強度等の物性を立体編物に付与出来る点から丸型中実型または丸型中空型であるのがさらに好ましい。繊維の形態も、未加工糸、紡績糸、撚糸、仮撚加工糸、流体噴射加工糸等いずれのものを採用してもよく、マルチフィラメントでもモノフィラメントでも良いが、連結糸のモノフィラメントを編地表面へ露出しない様に被覆率を上げるには、立体編物の少なくとも片側面、特に表面層側にマルチフィラメントの仮撚加工糸、紡績糸等の嵩高糸を用いることが好ましい。
【００１１】
マルチフィラメントは総繊度が５０〜２５００ｄｔｅｘ、単糸繊度が０．１〜３０ｄｔｅｘの繊度のものを用いる事ができ、任意に繊度を設定できる。この際、編機の針１本にかかる連結糸モノフィラメントの繊度Ｔ（デシテックス）と全マルチフィラメントの繊度ｄ（デシテックス）がＴ／ｄ≦０．９であると、立体編物表面でのマルチフィラメントのモノフィラメント被覆によりモノフィラメント独特のギラツキ感を抑制でき、かつ編地表面の肌触りを向上出来る点で好ましい。
また意匠性の面から編成前に予め常法で染色された先染糸や必要に応じたカラーの顔料が混入された原着糸を用いてもよく、必要に応じて二酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、難燃剤、制電剤、顔料、蛍光増白剤、赤外線吸収剤、消泡剤等が含有されていてもよい。
【００１２】
マルチフィラメントの物性としては、例えば、マルチフィラメントとしてポリエチレンテレフタレート繊維を使用する場合、表面耐摩耗性等の耐久性の面から繊維の極限粘度[η]は０．４〜０．８ｄｌ／ｇが好ましく、繊維破断強度は３〜５ｃＮ／ｄｔｅｘ、破断伸度は２０〜４０％である事がより好ましい。またポリトリメチレンテレフタレート繊維を使用する場合、極限粘度［η］は０．８〜１．５ｄｌ／ｇが好ましく、繊維破断強度は３〜５ｃＮ／ｄｔｅｘ、破断伸度は３０〜６０％である事がより好ましい。
【００１３】
モノフィラメントとしては、ポリエチレンテレフタレート繊維、ポリトリメチレンテレフタレート繊維、ポリブチレンテレフタレート繊維、ポリエチレンナフタレート繊維等のポリエステル系繊維、ポリアミド繊維、ポリエチレン繊維、ポリプロピレン繊維、ポリ塩化ビニル繊維、ポリビニルアルコール繊維、ポリ塩化ビニリデン繊維、ポリフッ化ビニリデン繊維、ポリアセタール繊維、ポリフェニレンサルファイド繊維、生分解性繊維、ポリエステル系やポリオレフィン系等の熱可塑性エラストマー繊維、ガラス繊維、金属繊維等の任意の繊維を用いる事が出来るが、良好なクッション性を保つ点からも、ポリエチレンテレフタレート繊維、ポリトリメチレンテレフタレート繊維、ポリブチレンテレフタレート繊維、特にポリトリメチレンテレフタレート繊維が好ましい。
【００１４】
モノフィラメント繊維の断面形状としては、丸型、三角、Ｌ型、Ｔ型、Ｙ型、Ｗ型、八葉型、偏平型、ドッグボーン型等の多角形型、多様型の中実型や鞘芯型、同多角形、多様型の中空型や不定形なものでも良いが、丸型中実型、丸型同心鞘芯型、丸型中空型であるのがより好ましい。
立体編物中の連結糸密度は、立体編物６．４５ｃｍ2（＝２．５４ｃｍ×２．５４ｃｍ）の面積中にある連結糸の本数をＮ（本／６．４５ｃｍ2）、連結糸のデシテックスをＴ（ｇ／（１×１０6）ｃｍ）、連結糸の比重をρ０（ｇ／ｃｍ3）とした時、立体編物６．４５ｃｍ2の面積中にある連結糸の総断面積（Ｎ×Ｔ／（１×１０6×ρ０））が０．０２〜０．３５ｃｍ2が好ましく、より好ましくは０．０４〜０．２５ｃｍ2である。この範囲に設定することによって圧縮弾性率を２０〜２００Ｎ／ｍｍとする事が出来、床ずれ予防効果が高くなる。
【００１５】
連結糸モノフィラメントは、表裏の編地中にループ状の編目を形成してもよく、表裏編地に挿入組織状に引っかけた構造でもよいが、少なくとも２本の連結糸が表裏の編地を互いに逆方向に斜めに傾斜して、クロス状（Ｘ状）やトラス状に連結することが、立体編物の形態安定性を向上させ、人体仙骨部筋組織の総ヘモグロビン比率を上げる上で好ましい。
立体編物中のモノフィラメントの曲率が０．０１〜１．６である事が好ましい。ここでいうモノフィラメントの曲率とは、立体編物中でモノフィラメントが最大に湾曲した部分におけるモノフィラメントの中心線でできる円弧の曲率のことをいう。モノフィラメントの曲率はより好ましくは０．０３〜１．０、さらに好ましくは０．０５〜０．７である。モノフィラメントの曲率が０．０１未満であると、立体編物の厚み方向に荷重が加わった場合、表面編地と裏面編地が立体編物の長さ方向（ウエール列に沿った方向）にずれるせん断変形が生じやすく、圧縮回復時のヒステリシスロスが大きく弾力感のないクッション性となる。また、繰り返し圧縮によりその傾向がさらに増長する。モノフィラメントの曲率が１．６を超えるとせん断変形は生じ難いが、これも弾力感のないクッション性となる。
【００１６】
連結糸或いは表裏糸のいずれかが未着色の立体編物の場合は、生機を精練、染色、ヒートセット等の工程を通して仕上げることができる。
他のクッション性を有する素材としては、ポリウレタンフォームマットまたはポリエステル固綿マット等が好ましい。ポリウレタンフォームマットとしては、１種又は数種の硬さのポリウレタンフォームが積層され、防水性のカバーで被覆されたマットレスである。硬さとしてはＪＩＳ−Ｋ６４００軟質ウレタンフォーム試験方法において、１０〜１５０Ｎの低反撥、高反撥等様々な硬さのものが好ましい。厚みとしては５０〜１８０ｍｍが好ましい。
【００１７】
ポリエステル固綿マットは、ポリエステルの短繊維又は長繊維をウェブ状に積層し、繊維同士が絡みあった一般的なマットレスであり、ポリエステルの一部に熱接着性複合繊維を混綿し、熱処理等で繊維同士を部分的に融着させたものであっても良い。
他の材料としてエアマットを用いることもできる。エアマットとは、有機高分子シートから構成され、かつ空気等の気体を圧入して適宜弾性を保持できる袋状の一般的なマットレスであり、そのエアマットの素材としては、各種有機高分子を使用する事が出来るが、気密性、耐久性を考慮すると、塩化ビニル系樹脂やゴムが適している。厚みとしては５０〜１８０ｍｍが好ましく用いられる。エアマットには、吸気及び排気用のノズルを取り付けて、マット内部の空気量を調整出来るようにすると、より好ましく、床づれ防止効果が大きくなる。
【００１８】
本発明のクッション材は使用時に通常の綿等のシーツを用いてもかまわないが、より床ずれ防止効果を高めるためにはない方が好ましい。本クッション材は使用時には立体編物側に人間が上になるように使用する方法が床ずれ防止効果が大きくて好ましい。
本発明のクッション材は、人体が長時間横臥するクッション材であり、本発明者らは、後述する仙骨部筋組織の血流量と床づれ防止効果の関係を検討し、この血流量を指標に床づれ防止効果の大きなクッション材を開発したものである。ここで、血流量とは無侵襲近赤外線酸素モニタ装置（ＯＭ−２００、株式会社島津製作所製）を用い、下記手法により測定した人体仙骨部筋組織の総ヘモグロビン比率を測定したものである。
【００１９】
１）本発明のクッション材上で側臥姿勢の人体仙骨部筋組織の総ヘモグロビン量ａ３（μｍｏｌ／Ｌ）を３分間測定する。
２）続けて本発明のクッション材上で仰臥姿勢の人体仙骨部筋組織の総ヘモグロビン量ｂ９０（μｍｏｌ／Ｌ）を９０分間測定する。
３）各側臥姿勢と仰臥姿勢の人体仙骨部筋組織の総ヘモグロビン量変化においての単位時間平均値ａ、ｂ（μｍｏｌ／Ｌ・秒）を算出する。
４）被験者合計１０人で、１）〜３）の測定を行い、側臥姿勢と仰臥姿勢の人体仙骨部筋組織の総ヘモグロビン量の単位時間平均値ａ、ｂ（μｍｏｌ／Ｌ・秒）の被験者１０人の平均値Ａ、Ｂ（μｍｏｌ／Ｌ・秒）を算出する
５）人体仙骨部筋組織の総ヘモグロビン比率（＝Ｂ／Ａ×１００）を算出する。
【００２０】
本発明のクッション材としては、この人体仙骨部筋組織の総ヘモグロビン比率が７５〜９９％になる特定物性を有する立体編物を少なくとも１枚に用いる事が床づれ防止効果が大きくて好ましい。さらに好ましくは人体仙骨部筋組織の総ヘモグロビン比率が８０〜９９％であり、最も好ましくは８５〜９９％である。総ヘモグロビン比率が７５％未満の場合、仰臥姿勢での人体仙骨部筋組織の血液量が確保されにくい、つまり虚血状態が高いため、床ずれが発生しやすくなる。
また９９％を超える場合は、クッション材からの圧力を受ける為、現時点では実現不可能である。
【００２１】
本発明の測定に使用する非侵襲近赤外線酸素モニタ装置（ＯＭ−２００、株式会社島津製作所製）とは、近赤外分光法（Ｎｅａｒ  Ｉｎｆｒａ−Ｒｅｄ  Ｓｐｅｃｔｒｏｓｃｏｐｙ、ＮＩＲＳ）により、組織中の酸素化されたヘモグロビン（以下、酸素化ヘモグロビン）と酸素を脱離したヘモグロビン（以下、脱酸素化ヘモグロビン）の量の変化を生体に手を加える事無く表示出来る装置であり、ここで総ヘモグロビン量とは酸素化ヘモグロビン量と脱酸素化ヘモグロビン量の和を指す。また使用する測定検出器（浅部用プローブ（タイプＢ）、株式会社島津製作所製）測定深度が１０〜１５ｍｍの測定表層から浅い箇所を測定する厚みが１０ｍｍ以下の検出器を指す。
【００２２】
ここで、測定を行う人体仙骨部筋組織とは仙骨部上の中心箇所であり、測定被験者は２０〜６０才までの身長１５０〜１７０ｃｍ、体重４０〜６０ｋｇ、肥満度−１０〜２０％の細身の健康な一般成人女性から無作為に抽出された成人女性が測定値のバラツキが小さいため好ましい。
【００２３】
次に１）〜５）の具体的測定手法について、詳細に説明する。まず、測定前の準備として、クッション材を水平状態が保たれた平滑な床面又は寝具台上に設置する。次に測定使用する非侵襲近赤外線酸素モニタ装置（ＯＭ−２００、株式会社島津製作所製）と検出器を配線、設置、電源を入れた状態で測定室内温度２５℃、相対湿度６５％となるよう調整し、２４時間安定させる。次に被験者の着衣は、上は着用時及び横臥時に背中にしわが発生しない一般的な綿１００％のＴシャツ、下は下着と綿１００％のロングスカートとし、仙骨部上には下着やロングスカートのウェスト締付けゴムが当たらないようにする。そして、被験者がクッション材上に横臥し、検出器は取り付けない状態で３０分間仰臥姿勢で安静状態を保つ。
【００２４】
その後、被験者が腹臥姿勢となり、検出器を装着する。装着方法としては、検出器を肌着内側の被験者の仙骨部に直接測定受光部と送光部が当たり、受光部と送光部が被験者の身長方向と平行となるようにし幅４ｃｍの紙テープで一度固定し、さらに検出器の厚みを無視できるよう同程度の厚みの脱脂綿を検出器の周りにあてて、検出器と脱脂綿全体を覆う形で幅４ｃｍの紙テープで固定する。取り付けた検出器をウエスト締付けゴム以外の下着とロングスカートの生地で覆う事になる。また上着のＴシャツは検出器を覆わない。
【００２５】
次に、被験者は仰臥姿勢で３分間、次に３０度側臥姿勢（２００２年株式会社医学芸術社発行「よくわかる褥瘡ケア・マニュアル」のＰ−５９〜６１記載の３０度側臥位を指す、以下、側臥姿勢と呼ぶ）で１分間安静後、３分間の総ヘモグロビン量変化を測定し、この後、姿勢変更後１分間の安静状態を保つ操作を入れながら、仰臥姿勢と側臥姿勢での総ヘモグロビン量変化をそれぞれ３分間づつ、合計最低３回づつ以上測定を繰返し、測定される側臥姿勢の総ヘモグロビン量が３分間の間に測定直後から±１０（μｍｏｌ／Ｌ）の変動の範囲内となり、かつ最終測定の側臥姿勢の総ヘモグロビン量の最大値及び最小値と、直前測定の側臥姿勢の総ヘモグロビン量の最大値及び最小値との絶対値差が０〜１０（μｍｏｌ／Ｌ）の範囲内であれば、安定状態に入ったとする。この最終測定の側臥姿勢の総ヘモグロビン量の３分間測定をａ３（μｍｏｌ／Ｌ）とする。仰臥姿勢と側臥姿勢でのそれぞれ３分間づつの総ヘモグロビン量測定を最低５回繰り返しても上記安定状態に入らない場合は、検出器を取り外し、３０分間仰臥姿勢で安静状態からの操作を繰り返す。またこの一連の操作を３回繰り返しても安定状態とならない場合は、被験者を変更する。
【００２６】
次に続けて、側臥姿勢から仰臥姿勢に変更し、１分間安静後、本発明のクッション材上で仰臥姿勢の人体仙骨部筋組織の総ヘモグロビン量ｂ９０（μｍｏｌ／Ｌ）を９０分間測定する。測定中は全身は全く動かさない事を前提とする。
ここで、測定した人体仙骨部筋組織の３分間の側臥姿勢と９０分間の姿勢臥姿勢のそれぞれの総ヘモグロビン量変化ａ３（μｍｏｌ／Ｌ）、ｂ９０（μｍｏｌ／Ｌ）の単位時間平均値ａ、ｂ（μｍｏｌ／Ｌ・秒）を算出する。
そして、側臥姿勢と仰臥姿勢の人体仙骨部筋組織の総ヘモグロビン量の単位時間平均値ａ、ｂ（μｍｏｌ／Ｌ・秒）を被験者１０人分測定、データ採取し、被験者１０人の平均値Ａ、Ｂ（μｍｏｌ／Ｌ・秒）を算出する。
【００２７】
この被験者１０人の平均値Ａ、Ｂ（μｍｏｌ／Ｌ・秒）を用い、人体仙骨部筋組織の総ヘモグロビン比率を、側臥姿勢の人体仙骨部筋組織の総ヘモグロビン量に対する仰臥姿勢の人体仙骨部筋組織の総ヘモグロビン量の百分率として、Ｂ／Ａ×１００を算出する。
とくに本発明のクッション材は人体側に立体編物が積層されているのが好ましい。防水カバーで被覆された通気性のないポリウレタンフォームマットやポリエステル固綿に比べ、立体編物は通気性に優れるため床ずれ発生の原因として考えられる湿潤も予防するため好ましいものとなる。また仙骨部へのせん断方向の応力も働きにくく好ましい。
【００２８】
本発明のクッション材の用途としては、長時間使用する老人用或いは病院用の床ずれ予防用寝具クッション材のみならず、血行障害に伴い大きな問題となっているエコノミー症候群予防用の航空機用クッション材、長距離運転時のうっ血予防用の自動車、鉄道車両の乗り物シート用クッション材及び家具、事務用等のシート用クッション材にも用いることができる。
【実施例】
【００２９】
以下、本発明を実施例で具体的に説明するが、本発明は実施例のみに限定されるものではない。
（１）厚み（ｍｍ）
接触圧力４９０Ｐａの厚み測定計で１０回測定した平均値（Ｔ0）とした。
（２）圧縮弾性率（Ｎ／ｍｍ）
島津オートグラフＡＧ−Ｂ型（（株）島津製作所製）を用い、直径１００ｍｍの円盤状圧縮治具により、平滑剛体面上に置いた１５ｃｍ角、厚みＴ0（ｍｍ）の立体編物を、１０ｍｍ／ｍｉｎの速度で２５０Ｎの荷重になるまで圧縮し、直ぐに１０ｍｍ／ｍｉｎの速度で開放する。この際に得られる図１に示す荷重−変位曲線のうち、行き（圧縮）の曲線の立ち上がり部分の略直線領域の傾きを｛荷重Ｐ（Ｎ）｝／｛変位ε（ｍｍ）｝の式により算出し、圧縮弾性率（Ｎ／ｍｍ）とする。
（３）発疹性
本発明のクッション材上での、人体仙骨部筋組織の総ヘモグロビン比率測定後、検出器を取り外し、仙骨部の発疹状態を外観観察により、
◎：測定前と殆ど変化が無い
○：測定前に比べ、わずかに赤くなっている
△：測定前に比べ、若干赤くなっている
×：測定前に比べ、かなり赤くなっている
【００３０】
［実施例１］
まず、下記立体編物１、２を作成した。
（立体編物１）
６枚筬を装備した１８ゲージ、釜間６．５ｍｍのダブルラッシェル機を用い、中間に位置する二枚の筬（Ｌ３、Ｌ４）から連結糸として１４０ｄｔｅｘのポリトリメチレンテレフタレート繊維モノフィラメント糸を供給し、編機前面に位置する二枚の筬（Ｌ１、Ｌ２）から表編地用糸として、１６８ｄｔｅｘ／４８ｆのポリエステルマルチフィラメント糸を、編機背面に位置する二枚の筬（Ｌ５、Ｌ６）から裏編地用糸として、１６８ｄｔｅｘ／４８ｆのポリエステルマルチフィラメント糸をいずれもガイドに１イン１アウトの配列で供給して、打ち込み２０コース／インチで、以下に示す編組織の表裏メッシュの立体編物を得た。本立体編物を７５℃で精練後、幅出し熱セット（１８０℃）し、厚みが４ｍｍ、圧縮弾性率が１００Ｎ／ｍｍの立体編物１を得た。
【００３１】
（編組織）
Ｌ１：１０１１／１２１１／１０１１／１２１１／１０１１／１２２２／
２３２２／２１２２／２３２２／２１２２／２３２２／２１１１／
Ｌ２：２３２２／２１２２／２３２２／２１２２／２３２２／２１１１／  
１０１１／１２１１／１０１１／１２１１／１０１１／１２２２／
Ｌ３：１０１０／１２１２／１０１０／１２１２／１０１０／１２１２／
２３２３／２１２１／２３２３／２１２１／２３２３／２１２１／
Ｌ４：２３２３／２１２１／２３２３／２１２１／２３２３／２１２１／
１０１０／１２１２／１０１０／１２１２／１０１０／１２１２／
Ｌ５：１１１０／１１１２／１１１０／１１１２／１１１０／１１１２／
２２２３／２２２１／２２２３／２２２１／２２２３／２２２１／
Ｌ６：２２２３／２２２１／２２２３／２２２１／２２２３／２２２１／
１１１０／１１１２／１１１０／１１１２／１１１０／１１１２／
【００３２】
（立体編物２）
６枚筬を装備した１８ゲージ、釜間４．２ｍｍのダブルラッシェル機を用い、中間に位置する二枚の筬（Ｌ３、Ｌ４）から連結糸として５６ｄｔｅｘのポリトリメチレンテレフタレート繊維モノフィラメント糸を供給し、編機前面に位置する二枚の筬（Ｌ１、Ｌ２）から表編地用糸として、１１０ｔｅｘ／６０ｆのポリエステルマルチフィラメント糸を、編機背面に位置する１枚の筬（Ｌ５）から裏編地用糸として、１６８ｄｔｅｘ／４８ｆのポリエステルマルチフィラメント糸をＬ１、Ｌ２ガイドには３イン１アウト、Ｌ３、Ｌ４ガイドには１イン１アウト、Ｌ５ガイドにはオールインの配列で供給して、打ち込み２２コース／インチで、以下に示す編組織の表裏メッシュの立体編物を得た。本立体編物を７５℃で精練後、幅出し熱セット（１８０℃）し、厚みが３．１ｍｍ、圧縮弾性率が８０Ｎ／ｍｍの立体編物２を得た。
【００３３】
（編組織）
Ｌ１：１０１１／１２１１／１０１１／１２２２／３４３３／３２３３／
３４３３／３２２２／
Ｌ２：５６５５／５４５５／５６５５／５４４４／３２３３／３４３３／  
３２３３／３４４４／
Ｌ３：３２３４／３２３４／３２３４／２３１０／１２１０／１２１０／
１２１０／２１３４／
Ｌ４：１２１０／１２１０／１２１０／２１３４／３２３４／３２３４／
３２３４／２３１０／
Ｌ５：１１１２／１１１０／
【００３４】
ついで、厚み８．５ｃｍの一般的な表面の平滑な防水カバーで覆われたポリエステル固綿のマットレス上に、立体編物１を４層、さらにその上に立体編物２を１層積層し、本発明のクッション材とした。
そして、本発明により、人体仙骨部筋組織の総ヘモグロビン比率を測定した所、８７％であり、十分に組織の血液量が確保されている事が判った。さらに、測定検出器を取り外したが、仙骨部の発疹状態は１０人中９人に測定前と差が見られず、１人だけ測定前に比べ、わずかに赤くなっているのが見られた。
【００３５】
［実施例２］
６枚筬を装備した１４ゲージ、釜間２０ｍｍのダブルラッシェル編機を用い、表側の編地を形成する２枚の筬（Ｌ１、Ｌ２）から５００ｄｔｅｘ／１４４ｆのポリエチレンテレフタレート繊維仮撚加工糸（１６７ｄｔｅｘ／４８ｆのポリエチレンテレフタレート繊維仮撚加工糸、３本引き揃え）をオールインの配列で供給し、連結糸を形成する筬（Ｌ３）から４４０ｄｔｅｘ／１ｆのポリトリメチレンテレフタレート繊維モノフィラメント糸をオールインの配列で供給し、さらに、裏側の編地を形成する２枚の筬（Ｌ５、Ｌ６）から５００ｄｔｅｘ／１４４ｆのポリエチレンテレフタレート繊維仮撚加工糸（１６７ｄｔｅｘ／４８ｆのポリエチレンテレフタレート繊維仮撚加工糸、３本引き揃え）をオールインの配列で供給し、打ち込み１４コース／２．５４ｃｍで、以下に示す編組織で連結糸が部分的にクロス構造（Ｘ構造）を形成する表裏が緻密な平坦な立体編物を編成した。この立体編物をピンテンターを用い、幅方向に５％、進行方向に−１％（オーバーフィード）となるような引張率で１６０℃×３分となるようにし、厚みが１８ｍｍ、圧縮弾性率が４０Ｎ／ｍｍの立体編物３を得た。
【００３６】
（編組織）
Ｌ１：２３２２／１０１１／
Ｌ２：１０１１／２３２２／
Ｌ３：３４１０／４３６７／
Ｌ５：１１１０／０００１／
Ｌ６：２２１０／２２３４／
ついで、実施例１と同様のポリエステル固綿マットレス上に、立体編物３を１層のみ積層し、本発明のクッション材とした。
そして、本発明により、人体仙骨部筋組織の総ヘモグロビン比率を測定した所、７８％であり、ほぼ十分に組織の血液量が確保されている事が判った。さらに、測定検出器を取り外したが、仙骨部の発疹状態は測定前に比べ、１０人中６人に差が見られず、３人にわずかに赤くなっているのが見られ、残り１人に若干赤くなっているのが見られた。
【００３７】
［実施例３］
厚みが８．５ｃｍで、ＪＩＳ−Ｋ６４００軟質ウレタンフォーム試験方法で測定した硬さが３０Ｎの防水カバーで覆われた低反撥ウレタンフォームマットレス上に、実施例１と同様の立体編物１を４層、さらにその上に立体編物２を１層積層し、本発明のクッション材とした。
そして、本発明により、人体仙骨部筋組織の総ヘモグロビン比率を測定した所、８８％であり、十分に組織の血液量が確保されている事が判った。さらに、測定検出器を取り外したが、仙骨部の発疹状態は１０人中９人に測定前と差が見られず、１人だけ測定前に比べ、わずかに赤くなっているのが見られた。
【００３８】
［実施例４］
実施例３の低反撥ウレタンフォームマットレス上に実施例２の立体編物を１層のみ積層し、本発明のクッション材とした。
そして、本発明により、人体仙骨部筋組織の総ヘモグロビン比率を測定した所、８０％であり、ほぼ十分に組織の血液量が確保されている事が判った。さらに、測定検出器を取り外したが、仙骨部の発疹状態は測定前に比べ、１０人中７人に差が見られず、２人にわずかに赤くなっているのが見られ、残り１人に若干赤くなっているのが見られた。
しかし、測定後いずれの被験者の仙骨部周辺にも、少し汗でむれた状態が見られた。
【００３９】
［比較例１］
実施例１において、立体編物１の厚みを２ｍｍに変更した立体編物５を作成した。圧縮弾性率は２５０Ｎ／ｍｍであった。
そして、実施例１と同様のポリエステル固綿マットレス上に、立体編物５を１層のみ積層し、本発明のクッション材とした。
そして、本発明により、人体仙骨部筋組織の総ヘモグロビン比率を測定した所、６５％であり、組織の血液循環阻害が起こっている事が判った。さらに、測定検出器を取り外したが、仙骨部の発疹状態は測定前に比べ、１０人中１人に差が見られず、２人にわずかに赤くなっているのが見られ、残り７人はかなり赤くなっているのが見られた。
【００４０】
［比較例２］
実施例１と同様のポリエステル固綿マットレス上に、立体編物の替わりに厚み５ｍｍの綿パッドを１層積層し、本発明のクッション材とした。
そして、本発明により、人体仙骨部筋組織の総ヘモグロビン比率を測定した所、６０％であり、組織の血液循環阻害が起こっている事が判った。さらに、測定検出器を取り外したが、仙骨部の発疹状態は測定前に比べ、１０人中３人にわずかに赤くなっているのが見られ、残り７人はかなり赤くなっているのが見られた。
【産業上の利用可能性】
【００４１】
本発明の立体編物は、血液循環阻害が少ないため、長時間使用する老人用或いは病院用の床ずれ予防用寝具クッション材のみならず、血行障害に伴い大きな問題となっているエコノミー症候群予防用の航空機用クッション材、長距離運転時のうっ血予防用の自動車、鉄道車両の乗り物シート用クッション材及び家具、事務用等のシート用クッション材の用途に好適に利用できる。
【図面の簡単な説明】
【００４２】
【図１】本発明の圧縮弾性率を求める図である。
【図１】
2005073784.tif 000002